(57)【要約】  本発明は、光起電力素子を固定する伸張性膜システムについて記載する。
2013503993.tif 000002
【特許請求の範囲】
【請求項１】
フルオロポリマー封止補強層と、
前記フルオロポリマー封止補強層に接する光起電力素子と、
熱融着可能であり、かつ前記光起電力素子を被覆し、その外辺部を越えて延在するフルオロポリマーカバー層と、
前記フルオロポリマーカバー層および前記フルオロポリマー封止補強層の間の易接合層と
を含む光起電力素子／建築用膜システム。
【請求項２】
前記フルオロポリマー封止補強層の前記フルオロポリマーが、ポリテトラフルオロエチレン（ＰＴＦＥ）、フッ素化エチレンプロピレンコポリマー（ＦＥＰ）、テトラフルオロエチレンとヘキサフルオロプロピレンと二フッ化ビニリデンとのコポリマー（ＴＨＶ）、またはペルフルオロアルコキシ樹脂（ＰＦＡ）である、請求項１に記載の光起電力素子／建築用膜システム。
【請求項３】
前記補強材が、ガラス、ポリアラミド、ポリエステル、炭素繊維、または金属繊維の織物、網、または不織布材料を含む、請求項１に記載の光起電力素子／建築用膜システム。
【請求項４】
前記フルオロポリマーカバー層が、エチレンテトラフルオロエチレンコポリマー層（ＥＴＦＥ）、フッ素化エチレンプロピレンコポリマー（ＦＥＰ）、またはペルフルオロアルコキシ樹脂（ＰＦＡ）である、請求項１に記載の光起電力素子／建築用膜システム。
【請求項５】
前記易接合層が、ＰＦＡ、ＰＶＤＦ、ＴＨＶ、ＥＴＦＥ、またはＦＥＰである、請求項１に記載の光起電力素子／建築用膜システム。
【請求項６】
フルオロポリマー封止補強層と、
前記フルオロポリマー封止補強材に接する光起電力素子と、
熱融着可能であり、また前記光起電力素子を保持し、前記光起電力素子の外辺部を越えて延在し、かつ前記フルオロポリマー封止補強層に接合されるフルオロポリマーカバー層と
を含む光起電力素子／建築用膜システム。
【請求項７】
前記フルオロポリマー封止補強層の前記フルオロポリマーが、ポリテトラフルオロエチレン（ＰＴＦＥ）、フッ素化エチレンプロピレンコポリマー（ＦＥＰ）、テトラフルオロエチレンとヘキサフルオロプロピレンと二フッ化ビニリデンとのコポリマー（ＴＨＶ）、またはペルフルオロアルコキシ樹脂（ＰＦＡ）である、請求項６に記載の光起電力素子／建築用膜システム。
【請求項８】
前記補強材が、ガラス、ポリアラミド、ポリエステル、炭素繊維、または金属繊維の織物、網、または不織布材料を含む、請求項６に記載の光起電力素子／建築用膜システム。
【請求項９】
前記フルオロポリマーカバー層が、エチレンテトラフルオロエチレンコポリマー層（ＥＴＦＥ）、フッ素化エチレンプロピレンコポリマー（ＦＥＰ）、またはペルフルオロアルコキシ樹脂（ＰＦＡ）である、請求項６に記載の光起電力素子／建築用膜システム。
【請求項１０】
フルオロポリマー封止補強層と、
前記フルオロポリマー封止補強材に接する光起電力素子と、
熱融着可能であり、また前記光起電力素子を被覆し、その外辺部を越えて延在し、かつ第二の接合層上に配置されるフルオロポリマーカバー層と、
前記フルオロポリマー封止層上に配置された第一の接合層と、
前記第一の接合層上に配置されたスペーサ層と、
その分離層上に配置された第二の接合層と
を含み、それによって前記第一の接合層、分離層、および第二の接合層が前記光起電力素子の外辺部の周りに設けられる、光起電力素子／建築用膜システム。
【請求項１１】
前記フルオロポリマー封止補強層の前記フルオロポリマーが、ポリテトラフルオロエチレン（ＰＴＦＥ）、フッ素化エチレンプロピレンコポリマー（ＦＥＰ）、テトラフルオロエチレンとヘキサフルオロプロピレンと二フッ化ビニリデンとのコポリマー（ＴＨＶ）、またはペルフルオロアルコキシ樹脂（ＰＦＡ）である、請求項１０に記載の光起電力素子／建築用膜システム。
【請求項１２】
前記補強材が、ガラス、ポリアラミド、ポリエステル、炭素繊維、または金属繊維の織物、網、または不織布材料を含む、請求項１１に記載の光起電力素子／建築用膜システム。
【請求項１３】
前記フルオロポリマーカバー層が、エチレンテトラフルオロエチレンコポリマー層（ＥＴＦＥ）、フッ素化エチレンプロピレンコポリマー（ＦＥＰ）、またはペルフルオロアルコキシ樹脂（ＰＦＡ）である、請求項１１に記載の光起電力素子／建築用膜システム。
【請求項１４】
第一のフルオロポリマー封止補強層と、
光起電力素子であって、前記光起電力素子の底面が前記フルオロポリマー封止補強材に隣接して位置付けられた光起電力素子と、
熱融着可能であり、かつ前記光起電力素子の上面の外辺部を越えて延在するフルオロポリマーカバー層と、
前記フルオロポリマーカバー層上に配置され、前記フルオロポリマーカバー層の外辺部分の周りを少なくとも被覆する易接合層と、
前記易接合層の少なくとも外辺部分を被覆するフルオロポリマー層または第二のフルオロポリマー封止補強層と
を含む光起電力素子／建築用膜システム。
【請求項１５】
前記光起電力素子の底部の少なくとも一部を被覆する熱融着可能な層をさらに含む、請求項１４に記載の光起電力素子／建築用膜システム。
【請求項１６】
前記フルオロポリマー層あるいは前記第一または第二のフルオロポリマー封止補強層の前記フルオロポリマーが、ポリテトラフルオロエチレン（ＰＴＦＥ）、フッ素化エチレンプロピレンコポリマー（ＦＥＰ）、テトラフルオロエチレンとヘキサフルオロプロピレンと二フッ化ビニリデンとのコポリマー（ＴＨＶ）、またはペルフルオロアルコキシ樹脂（ＰＦＡ）である、請求項１４に記載の光起電力素子／建築用膜システム。
【請求項１７】
前記補強材が、ガラス、ポリアラミド、ポリエステル、炭素繊維、または金属繊維の織物、網、または不織布材料を含む、請求項１４に記載の光起電力素子／建築用膜システム。
【請求項１８】
前記フルオロポリマーカバー層が、エチレンテトラフルオロエチレンコポリマー層（ＥＴＦＥ）、フッ素化エチレンプロピレンコポリマー（ＦＥＰ）、またはペルフルオロアルコキシ樹脂（ＰＦＡ）である、請求項１４に記載の光起電力素子／建築用膜システム。
【請求項１９】
前記易接合層が、ＰＦＡ、ＰＶＤＦ、ＴＨＶ、ＥＴＦＥ、またはＦＥＰである、請求項１４に記載の光起電力素子／建築用膜システム。
【請求項２０】
水、雪、氷、ごみ、または破片が前記光起電力素子から離れたところに散らばるように前記フルオロポリマー封止補強材に接着される材料のセグメントをさらに含む、請求項１４に記載の光起電力素子／建築用膜システム。
【発明の詳細な説明】
【技術分野】
【０００１】
関連出願の相互参照
本出願は、２０１０年９月１日出願の米国特許出願第１２／８７３，４２６号明細書に関する優先権を主張し、また２００９年９月９日出願の「フルオロポリマー構造膜への光起電力セル取付システム（Ａｔｔａｃｈｍｅｎｔ  Ｓｙｓｔｅｍ  ｏｆ  Ｐｈｏｔｏｖｏｌｔａｉｃ  Ｃｅｌｌｓ  ｔｏ  Ｆｌｕｏｒｏｐｏｌｙｍｅｒ  Ｓｔｒｕｃｔｕｒａｌ  Ｍｅｍｂｒａｎｃｅ）」という名称の米国仮特許出願第６１／２４０，８４３号明細書、および２０１０年２月１８日出願の「フルオロポリマー構造膜への光起電力セル取付システム（Ａｔｔａｃｈｍｅｎｔ  Ｓｙｓｔｅｍ  ｏｆ  Ｐｈｏｔｏｖｏｌｔａｉｃ  Ｃｅｌｌｓ  ｔｏ  Ｆｌｕｏｒｏｐｏｌｙｍｅｒ  Ｓｔｒｕｃｔｕｒａｌ  Ｍｅｍｂｒａｎｃｅ）」という名称の米国仮特許出願第６１／３０５，６４０号明細書に関する米国特許法１１９条（ｅ）に基づく特典もまた請求する。これらの内容は、それらの全体があらゆる目的に対して参照により本明細書に援用される。
【０００２】
本発明は、全般的には光起電力素子を固定する伸張性建築用膜システムに関する。この素子は、ＥＴＦＥなどのフルオロポリマーフィルム保護層で被覆され、そのフルオロポリマーフィルムおよび膜に接合可能な材料を介してその外辺部のまわりの容器によって固定されるか、または別法ではそのフルオロポリマーフィルムを直接に膜に封着し、光起電力素子を包むことによって固定される。
【背景技術】
【０００３】
光起電力素子は、太陽電池セルまたは太陽電池モジュールとも呼ばれ、建築構造物の屋上に貼ることができる。これらの素子は太陽からの光エネルギーを電気に変換する。この電気は使用することも、また後に使用するために蓄電することもできる。多くの建築物は、太陽電池セルまたは太陽電池モジュールを置くのに望ましい屋根を有する。
【０００４】
伝統的に光起電力セルシステムの取り付けは、装置をボルトまたはねじくぎなどの機械的留め金具で屋根に取り付けることを伴う。これは、装置の固定に効果的な場合もあるが、装着時に屋根の損傷を引き起こす恐れがある。例えば穴が水漏れする恐れがあり、かつ／または穴が結果として他の破損、例えば裂けまたは亀裂の起点になり、かつ／あるいはねじくぎまたはボルトの取付けに時間がかかり、また正確な測定および留め金具の穴の穿孔を必要とする。おそらくもっと重要なことは、機械的留め金具が比較的常設性であること、および、光起電力素子を簡単に動かせないこと、すなわち取り外す際には必ず屋根に損傷部分が残ることである。
【０００５】
屋根への光起電力素子の固定に関するこのような問題は、屋根が「ピンと張った」または浮揚型構造である場合に深刻化する。建築用膜はピンと張られた状態または浮揚型構造で使用され、その場合、膜は支持部材全体にわたって引き伸ばされる（張力下におかれる）。光起電力素子をねじくぎまたは留め金具によってそのような建築用膜に固定することは、引裂きにより膜の完全な破壊につながるか、または少なくとも漏水を許す穴を形成することになる。
【発明の概要】
【発明が解決しようとする課題】
【０００６】
したがって、その耐水性を損なわず、かつルーフィングシステムに組み入れられる建築用膜への光起電力素子の固定方法の必要性が存在する。
【課題を解決するための手段】
【０００７】
驚くべきことに本発明は、光起電力素子を損傷することなく伸長／拡張／収縮／変形する能力を有するような、有利には伸張性を有する光起電力素子／建築用膜システムを提供する。一態様では、下部にある建築用膜は所与の大気条件（熱気、寒気、雨、雪、風等）に順応する物理的属性を有するのに対して、光起電力素子は一般にはあまり可撓性でないことが分かる。しかしながら、このシステムの独特の構造によって、光起電力素子が比較的非伸張性のままでありながら、建築用膜が変化に順応することができる。隠喩としてこれは、建築物は地震による変形を吸収する一連のローラー／ばね上に支えられ、その一方でその建築物の残部はそれに順応する必要のないカリフォルニアの耐震性建築物に似ていると考えることができる。同様に、下部にある建築用膜システムは使用応力および天候に関係する諸条件に適合することができ、その一方で光起電力素子はそうする必要がない。
【０００８】
このシステムは、フルオロポリマー封止補強層と、このフルオロポリマー封止補強層に接している光起電力素子と、この光起電力素子の外辺部を被覆し、それを越えて延在するエチレンテトラフルオロエチレンコポリマー層（ＥＴＦＥ）またはＦＥＰなどのフルオロポリマー層（カバー層）と、このフルオロポリマーカバー層およびフルオロポリマー封止補強層の間の易接合層とを備えた光起電力素子／建築用膜システムを含む。素子が、固定されるがフルオロポリマー封止補強層が広がり、伸びるにつれて様々な方向に動くことができるように、易接合層がカバー層およびフルオロポリマー封止補強層の間に光起電力素子を封着する。
【０００９】
本発明はまた、フルオロポリマー封止補強層と、このフルオロポリマー封止補強層に接している光起電力素子と、この光起電力素子の外辺部を被覆し、それを越えて延在するエチレンテトラフルオロエチレンコポリマー層（ＥＴＦＥ）またはＦＥＰなどのフルオロポリマーカバー層とを備えた光起電力素子／建築用膜システムを提供する。この光起電力素子の寸法を越えて延在するフルオロポリマーカバー層の外辺部分は、フルオロポリマー封止補強層に接合される。したがって、素子が固定されているが、フルオロポリマー封止補強層が広がり、伸びるに従って様々な方向に動くことができるように、ＥＴＦＥまたはＦＥＰ層などのフルオロポリマーカバー層は、カバー層とフルオロポリマー封止補強層の間に光起電力素子を封着する。
【００１０】
前述のように本明細書中で述べるシステムのこれら層を含ませることによってそのシステム自体が、風、雨、雪、熱、寒気等による物理的変化に耐えるのに十分な可撓性になる。この構造は独特であり、例えばそのフルオロポリマー／補強層、易接合層、および／または接着剤のすべてがその最終的な構造物に伸展性を与える。
【００１１】
多数の実施形態を開示するが、本発明のさらに他の実施形態が下記の詳細な説明から当業者に明らかになるはずである。明らかなように、本発明の精神および範囲から全く逸脱することなく本発明を様々な明白な態様において修正することができる。したがってこれら詳細な説明は本質的に例示とみなすべきであり、限定するものではない。
【図面の簡単な説明】
【００１２】
【図１】本発明の実施形態を示す図である。
【図２】図１の側面を示す図である。
【図３】本発明の別の実施形態を示す図である。
【図４】図３の側面を示す図である。
【図５】本発明の代替実施形態を示す図である。
【図６】本発明の別の代替実施形態を示す図である。
【図７】本発明の台枠システムを示す図である。
【図８】本発明の実施形態による基板への光起電力素子の固定の達成を破片が妨げるのを保護フラップが改善する図である。
【発明を実施するための形態】
【００１３】
明細書および特許請求の範囲において、用語「含まれる」および「含む」は非限定的な用語であり、「含まれるが、‐‐‐には限定されない」を意味するものと解釈されたい。これらの用語は、より限定的な用語「から本質上なる」および「からなる」を包含する。
【００１４】
本明細書および別添の特許請求の範囲の中で使用される単数形「ａ」「ａｎ」および「ｔｈｅ」には、文脈により別の意味であることが明白に規定されない限り、複数形の意味が含まれることに留意されたい。同様に、用語「ａ」（または「ａｎ」）、「１または複数の」、および「少なくとも１つの」は、本明細書中では区別なく使用することができる。用語「含む」、「含まれる」、「特徴とする」、および「有する」もまた、区別なく使用することができることに留意されたい。
【００１５】
別段の指定がない限り、本明細書中で使用されるすべての技術的および科学的用語は、本発明が属する技術分野の通常の熟練者により一般に理解されるものと同じ意味を有する。本明細書中で具体的に述べられるすべての刊行物および特許は、本発明に関連して使用される可能性のある刊行物中で報告される化学薬品、器具、統計分析、および方法論に関する記述および開示を含めて、すべての目的に対してそれらの全体が参照により援用される。本明細書中で引用されるすべての参考文献は、当業界の技術水準を暗示するものと受け取るべきである。本明細書中の何物も、本発明が従来の発明に基づくかかる開示に先立つ資格がないという告白と解釈されるべきではない。
【００１６】
一態様において本発明は、驚くべきことに光起電力素子を取り囲み、膜構造物に接着するフルオロポリマーカバー層（例えば、ＥＴＦＥまたはＦＥＰ）の「エンベロープ」を使用することによるか、またはフルオロポリマーカバー層の一片を光起電力素子の外辺部を越えて延在させ、次いでフルオロポリマーカバー層を易接合層により膜に接合することによって、ピンと張ったまたは空気支持型建築用膜構造物に光起電力素子を固定するシステムを提供する。
【００１７】
このシステムの一利点は、基礎となる支持体を損傷することなくシステムから光起電力構成部品を取外し、交換できることである。したがって光起電力構成部品が損傷した、疲労した、保守管理を必要とするなどの場合、その構成部品を容易に取外し、交換または修理し、より伝統的なシステムのように留め金具またはねじくぎによって再び取り付ける必要なしに再取付することができる。別の利点は、光起電力構成部品を膜の屈曲および伸びにそれまでどおり順応させたまま、風、雨、雪、熱、寒気等に耐えることができるように、それがシステムにしっかり留められることであることを理解されたい。この「エンベロープ」システムは、それら要素が構成部品をシステムから簡単に分離させない十分に強い係合をそれまでどおり与えたまま、素子を変更／交換できる能力を提供する。
【００１８】
語句「光起電力素子」には、結晶シリコン、αシリコン（アモルファスシリコン）、ＣＩＧＳ（銅・インジウム・ガリウムジセレニドまたはジスルフィド）、ＤＳＳＣ（色素増感型太陽電池セル）、ＯＰＶ（有機光起電力素子）、ＣｄＴｅ（テルル化カドミウム）、ＧｄＡｓ（ガリウムヒ素）、あるいは、例えばＵｎｉｓｏｌａｒ  ＰＶＬ−１３６積層品などを含む光起電力セル、太陽電池セル、またはモジュールが含まれる。光起電力構造物は、剛性、例えばガラス表面を有する結晶シリコンであるか、または可撓性、例えばＥＴＦＥ表面を有する薄膜アモルファスシリコンであることができる。
【００１９】
語句「建築用膜」は当業界で知られており、構造要素、より具体的には「布構造物」を含むことを意図しており、本明細書中ではこれらはまた「建築用膜構造物」、「建築構造物」、あるいは簡単に「構造物」または「複合材」とも呼ばれ、最後の２つの用語は区別なく使用される。例には、テント、日よけ、キャノピー、シェード付駐車構造物、競技場、アンフィシアター、空港などが挙げられる。
【００２０】
幾つかの態様においてこの構造物は、圧縮または屈曲のない一般には引張応力のみを支えるピンと張られた、すなわち張力構造である。特定の例では本明細書中で開示する構造は、膜の平面においてのみ張力またはせん断力を支えるために提案されている工業基準を満たす。
【００２１】
語句「フルオロポリマー」は当業界で知られており、例えば、ポリテトラフルオロエチレン、テトラフルオロエチレンとヘキサフルオロプロピレンのコポリマー、テトラフルオロエチレン−ペルフルオロ（アルキルビニルエーテル）コポリマー（例えば、テトラフルオロエチレン−ペルフルオロ（プロピルビニルエーテル））、ＦＥＰ（フッ素化エチレンプロピレンコポリマー）、ポリフッ化ビニル、ポリフッ化ビニリデン、１種類または複数種類のエチレン不飽和性モノマーとフッ化ビニル、クロロトリフルオロエチレン、および／または二フッ化ビニリデンのコポリマー（すなわちＶＤＦ）を含むよう意図されている。上記エチレン不飽和性モノマーは、例えば、アルケン（例えば、エチレン、プロピレン、ブチレン、および１−オクテン）、クロロアルケン（例えば、塩化ビニルおよびテトラクロロエチレン）、クロロフルオロアルケン（例えば、クロロトリフルオロエチレン）、フルオロアルケン（例えば、トリフルオロエチレン、テトラフルオロエチレン（すなわちＴＦＥ）、１−ヒドロペンタフルオロプロペン、２−ヒドロペンタフルオロプロペン、ヘキサフルオロプロピレン（すなわちＨＦＰ）、およびフッ化ビニル）、ペルフルオロアルコキシアルキルビニルエーテル（例えば、ＣＦ３ＯＣＦ２ＣＦ２ＣＦ２ＯＣＦ＝ＣＦ２）、ペルフルオロアルキルビニルエーテル（例えば、ＣＦ３ＯＣＦ＝ＣＦ２およびＣＦ３Ｃ２ＣＦ２ＯＣＦ＝ＣＦ２）、およびこれらの組合せである。
【００２２】
フルオロポリマーは、例えばポリフッ化ビニリデン、フッ化ビニリデンのコポリマー、テトラフルオロエチレンとヘキサフルオロプロピレンとフッ化ビニリデンのコポリマー、テトラフルオロエチレンとヘキサフルオロプロピレンのコポリマー、エチレンとテトラフルオロエチレンのコポリマー、および他の溶融加工性フッ素樹脂の場合のように溶融加工性であることができ、あるいはフルオロポリマーは、例えばポリテトラフルオロエチレン、ＴＦＥと少量のフッ素化ビニルエーテルのコポリマー、および加硫フルオロエラストマーの場合のように溶融加工性でなくてもよい。
【００２３】
有用なフルオロポリマーには、ＨＦＰとＴＦＥとＶＤＦのコポリマー（すなわちＴＨＶ）が挙げられる。ＴＨＶポリマーの例には、「ＤＹＮＥＯＮ  ＴＨＶ」の商品名でＤｙｎｅｏｎ，ＬＬＣにより販売されているものが挙げられる。
【００２４】
他の有用なフルオロポリマーにはまた、エチレンとＴＦＥとＨＦＰのコポリマーが挙げられる。このようなポリマーは、例えばＤｙｎｅｏｎ，ＬＬＣにより「ＤＹＮＥＯＮ  ＦＬＵＯＲＯＴＨＥＲＭＯＰＬＡＳＴＩＣ  ＨＴＥ」の商品名で販売されている。
【００２５】
さらなる市販のフッ化ビニリデン含有フルオロポリマーには、例えばＡｒｋｅｍａ，Ｐｈｉｌａｄｅｌｐｈｉａ，Ｐａ．により販売されている商品名「ＫＹＮＡＲ」（例えば「ＫＹＮＡＲ  ７４０」）を有するフルオロポリマー、Ｓｏｌｖａｙ  Ｓｏｌｅｘｉｓ  ＵＳＡ，Ｗｅｓｔ  Ｄｅｐｔｆｏｒｄ，Ｎ．Ｊ．により販売されている「ＨＹＬＡＲ」（例えば「ＨＹＬＡＲ  ７００」および「ＳＯＬＥＦ」、Ｄｙｎｅｏｎ，ＬＬＣにより販売されているＤＹＮＥＯＮ  ＦＰ  １０９／０００１などの「ＤＹＮＥＯＮ  ＰＶＤＦ  Ｆｌｕｏｒｏｐｌａｓｔｉｃｓ」が挙げられる。二フッ化ビニリデンとヘキサフルオロプロピレンのコポリマーもまた有用である。これらには、例えばＡｒｋｅｍａにより販売されているＫＹＮＡＲＦＬＥＸ（例えば、ＫＹＮＡＲＦＬＥＸ  ２８００またはＫＹＮＡＲＦＬＥＸ  ２５５０）が挙げられる。
【００２６】
市販のフッ化ビニルフルオロポリマーには、例えばＥ．Ｉ．ｄｕ  Ｐｏｎｔ  ｄｅ  Ｎｅｍｏｕｒｓ  ＆  Ｃｏｍｐａｎｙ，Ｗｉｌｍｉｎｇｔｏｎ，Ｄｅｌ．により商品名「ＴＥＤＬＡＲ」で販売されているフッ化ビニルのホモポリマーが挙げられる。
【００２７】
有用なフルオロポリマーにはまた、テトラフルオロエチレンとプロピレンのコポリマー（ＴＦＥ／Ｐ）が挙げられる。このようなポリマーは、例えば商品名「ＡＦＬＡＳ」（ＡＧＣ  Ｃｈｅｍｉｃａｌｓ  Ａｍｅｒｉｃａにより販売されている）、または「ＶＩＴＯＮ」（Ｅ．Ｉ．ｄｕ  Ｐｏｎｔ  ｄｅ  Ｎｅｍｏｕｒｓ  ＆  Ｃｏｍｐａｎｙ，Ｗｉｌｍｉｎｇｔｏｎ，Ｄｅｌ．により販売されている）で市販されている。
【００２８】
有用なフルオロポリマーにはまた、エチレンとＴＦＥのコポリマー（すなわち「ＥＴＦＥ」）が挙げられる。このようなポリマーは市場で得ることができ、例えばＤｙｎｅｏｎ，ＬＬＣにより商品名「ＤＹＮＥＯＮ  ＦＬＵＯＲＯＴＨＥＲＭＯＰＬＡＳＴＩＣ  ＥＴ  ６２１０Ａ」、「ＤＹＮＥＯＮ  ＦＬＵＯＲＯＴＨＥＲＭＯＰＬＡＳＴＩＣ  ＥＴ  ６２３５」で、またはＤａｉｋｉｎ  Ａｍｅｒｉｃａ  Ｉｎｃ．から商品名「ＮＥＯＦＬＯＮ  ＥＴＦＥ」（例えば、ＮＥＯＦＬＯＮ  ＥＴＦＥ  ＥＰ５２１、ＥＰ５４１、ＥＰ５４３、ＥＰ６１０、またはＥＰ６２０）で、またはＥ．Ｉ．ｄｕ  Ｐｏｎｔ  ｄｅ  Ｎｅｍｏｕｒｓ  ＆  Ｃｏｍｐａｎｙ，Ｗｉｌｍｉｎｇｔｏｎ，Ｄｅｌ．から商品名「ＴＥＦＺＥＬ」で販売されている。
【００２９】
有用なフルオロポリマーにはさらに、エチレンとクロロトリフルオロエチレンのコポリマー（ＥＣＴＦＥ）が挙げられる。市販の例には、Ｓｏｌｖａｙ  Ｓｏｌｅｘｉｓ  Ｃｏｒｐ．から入手できるＨａｌａｒ  ３５０およびＨａｌａｒ  ５００樹脂が挙げられる。
【００３０】
他の有用なフルオロポリマーには、Ｈｏｎｅｙｗｅｌｌから市販されているＡｃｌａｒなどのクロロトリフルオロエチレンの実質的ホモポリマー（ＰＣＴＦＥ）が挙げられる。
【００３１】
変性フルオロポリマー、一般にはフルオロポリマーの亜群もまた有用である。それら変性（官能基化）フルオロエラストマーに付着する好適な官能基は、無水マレイン酸または無水コハク酸（加水分解されてカルボン酸基になる）などのカルボン酸基、炭酸、エポキシ、アクリル酸およびその誘導体（例えばメタクリル酸）、リン酸、およびスルホン酸である。市販の変性フルオロポリマーには、Ａｓａｈｉから市販されているＦｌｕｏｎ（登録商標）ＬＭ−ＥＴＦＥ  ＡＨ、Ｄａｉｋｉｎから市販されているＮｅｏｆｌｏｎ（登録商標）ＥＦＥＰ  ＲＰ５０００およびＮｅｏｆｌｏｎ（登録商標）ＥＴＦＥ  ＥＰ７０００、およびＤｕＰｏｎｔから市販されているＴｅｆｚｅｌ（登録商標）ＨＴ２２０２が挙げられる。
【００３２】
フルオロポリマー基板は、フルオロポリマーを加工することができる限り、任意の形態（例えば、フィルム、テープ、シート、ウェブ、ビーズ、粒子、あるいは成形または造形品）で準備することができる。
【００３３】
フルオロポリマーは、耐薬品性、電気絶縁性、耐候性、および／または水分に対するバリアを与えるように一般には外層として選択される。
【００３４】
用語「封止」とは、補強材料をフルオロポリマーで被覆することを意味するものである。その塗膜は、付着量および厚さが必ずしも均一である必要はないが、その繊維または補強材をほぼ被覆する。この封止用材料は浸漬、噴霧、塗装、蒸着、貼り合わせなどにより補強材上に施すことができる。さらにこの封止材、例えばフルオロポリマーは、高温で焼結することもできる。
【００３５】
例えば、封止補強材構造物は、補強材基板、例えばＰＴＦＥなどをガラス繊維に既知の方法で塗布または含浸させることによって、例えばＰＴＦＥを懸濁液から塗布し、その塗布したＰＴＦＥを、例えばＣｏｏｋの米国特許第３，９２８，７０３号明細書の教示に従って融解によって形成することができる。
【００３６】
これら封止補強材構造物は当業界で知られており、またＮｏｎ−ｍｅｌｔ  Ｐｒｏｃｅｓｓｉｂｌｅ  Ｆｌｕｏｒｏｐｌａｓｔｉｃｓ：Ｔｈｅ  Ｄｅｆｉｎｉｔｉｖｅ  Ｕｓｅｒ’ｓ  Ｇｕｉｄｅ  ａｎｄ  Ｄａｔａｂｏｏｋ，Ｓｉｎａ  Ｅｂｎｅｓａｊｊａｄ，２０００，Ｐｌａｓｔｉｃｓ  Ｄｅｓｉｇｎ  Ｌｉｂｒａｒｙ，Ｎｏｒｗｉｃｈ，ＮＹ（この内容は参照により本明細書中に援用される）に記載の方法により調製することができる。例えば１７５〜１７８頁を参照されたい。手短に言えばガラス繊維布をフルオロポリマー分散液に通す。布から過剰の材料を除去し、材料を乾燥する。この過程は複数回繰り返すことができ、次いでその複合体をベーキング、カレンダー加工、および／または焼結にかけることができる。
【００３７】
例えば、製織ガラス繊維布を熱クリーニングして残留サイズ剤をできるだけ減らすことができる。塗料は、基板をＰＴＦＥの水性分散液（ＤｕＰｏｎｔから得られ、固形物５３％で塗布されるＴＥ３８７９）中に浸漬することによって塗布することができる。次いでこの塗料を、３５０ｏＦの乾燥温度および６８０ｏＦの焼結ゾーン温度でシングルまたはマルチゾーンコーティングタワー中で乾燥し、焼結する。
【００３８】
この構造物には、例えばＦＥＰ分散液（ＤｕＰｏｎｔから得られ、固形物３８％で塗布されるＴＥ９５６８）を用いた易接合層トップコートで仕上塗りをすることができる。このトップコートは、シングルまたはマルチゾーンタワー中で浸漬、乾燥、焼結することによって塗布することができる。乾燥温度は約３５０ｏＦであり、焼結温度は約６８０ｏＦである。
【００３９】
望むなら１種類の添加剤または添加剤混合物を、所望の効果を生むように封止溶液／分散液中に含めることもできる。例えば着色剤または染料、紫外線安定剤、あるいは殺真菌剤、殺菌剤、殺ウドンコ病菌剤、または他の生物致死剤をこの材料に組み込んで、見た目の効果または環境影響に対して高い抵抗性を有するフィルムにすることができる。
【００４０】
封止補強材構造物の好適な例には建築用膜が挙げられる。封止補強材には、ＰＴＦＥ（後に焼結する）で封止したガラス繊維基板から調製されたものが挙げられる。例には、ＳＨＥＥＲＦＩＬＬ（登録商標）ＨＡ、Ｉ−ＨＴ、ＩＩ−ＨＴ、ＩＶＡ、またはＶなどのＳａｉｎｔ−Ｇｏｂａｉｎ  Ｐｅｒｆｏｒｍａｎｃｅ  Ｐｌａｓｔｉｃｓ  Ｃｏｒｐｏｒａｔｉｏｎ（Ｍｅｒｒｉｍａｃｋ，Ｎｅｗ  Ｈａｍｐｓｈｉｒｅ）によるＳＨＥＥＲＦＩＬＬ（登録商標）製品、ＤＵＲＡＳＫＩＮ（Ｖｅｒｓｅｉｄａｇ，Ｇｅｒｍａｎｙ）、ＳＫＹＴＯＰ（Ｃｈｕｋｏｈ，Ｊａｐａｎ）、またはＳＯＬＵＳ（Ｔａｃｏｎｉｃ，Ｓｏｕｔｈ  Ｋｏｒｅａ）が挙げられる。
【００４１】
用語「補強材」は当業界で認知されており、布、織布、不織布、レイダウン、網などである材料を含むものである。好適な補強材料には、例えばガラス、ガラス繊維、アラミド、ポリエステル、ポリアミド、炭素繊維、金属繊維、ハロポリマーなどが挙げられる。
【００４２】
加工温度に耐えることができ、かつ構造物において静的および動的な機械的負荷を支えることができる任意の適切な繊維材料を、本発明による補強用材料として使用することができる。例には、とりわけガラス繊維、セラミックス、黒鉛（炭素）、ＰＢＩ（ポリベンゾイミダゾール）、ＫＥＶＬＡＲおよびＮＯＭＥＸなどのポリアラミド、ＲＥＥＭＡＹなどのポリエステル、ポリアミド、ポリイミド、ＴＥＦＺＥＬ（ＥＴＦＥ）などの熱可塑性樹脂、ポリエーテルスルホン、ポリエーテルイミド、ポリエーテルケトン、ＫＹＮＯＬなどのノボロイドフェノール系繊維、ＰＴＦＥ、綿、ならびに他の天然および合成繊維が挙げられる。補強用材料は、布地として組み立てられた長繊維糸、モノフィラメント、スリットフィルムなどを含むことができる。補強用材料はまた、鋼線または鋼網などの金属材料を含むこともできる。一態様では補強用材料はガラス繊維を含む。
【００４３】
具体的には少なくとも３６０℃の加工温度に耐えることができる材料が望ましい。
【００４４】
用語「接触」とは、封止材が光起電力素子の一部または全部を取り囲んでいるようなところで光起電力素子が直接に材料に接していても、または間接的に接していてもよいことを意味する。接触はまた、フルオロポリマー封止補強層に対する応力が層の変形を引き起こす（例えば風、雪、雨）につれて、光起電力素子が動き、別の位置に移る可能性のある状況を包含するものと理解されたい。したがって、光起電力素子と周囲層の接触は、その構造物が周囲層の１枚または複数枚に対する外部応力のせいで光起電力素子の破壊を引き起こすほど柔軟さのないものではないようなものである。これに加えて、力が働いた場合にシステム自体が動くので、光起電力素子は建築システムと共に「動く」ことができる。
【００４５】
語句「易接合層」は、二種類の材料を包含することを意図している。一態様では易接合層は、フルオロポリマー材料と似た特性を有するが、フルオロポリマーなどの別の材料との接着のための接着特性を与えるようになされた層である。好適な接合性材料には、例えばＰＦＡ、ＰＶＤＦ、ＥＴＦＥ、ＴＨＶ、またはＦＥＰが挙げられる。易接合層はさらに、構造物の強化に役立つような１種類または複数種類の補強材料を含むことができる。
【００４６】
別の態様では易接合層、フルオロポリマー封止補強材、またはその両方を表面処理することができる。一般にはフルオロポリマー表面に親水性官能基を付着させて濡れやすくする。それは化学結合の機会を与える。プラズマエッチング法、コロナ処理法、化学蒸着法、またはこれらの任意の組合せを含めてフルオロポリマー表面を官能基化する幾つかの方法がある。別の実施形態ではプラズマエッチング法は、水素、酸素、アセチレン、メタン、およびこれらと窒素、アルゴン、およびヘリウムの混合物などの反応性プラズマを含む。コロナ処理法は、反応性炭化水素蒸気、例えばアセトンなどのケトン、Ｃ１〜Ｃ４炭素鎖長アルコール、ｐ−クロロスチレン、アクリロニトリル、プロピレンジアミン、無水アンモニア、スチレンスルホン酸、四塩化炭素、テトラエチレンペンタミン、シクロヘキシルアミン、チタン酸テトライソプロピル、デシルアミン、テトラヒドロフラン、ジエチレントリアミン、第三ブチルアミン、エチレンジアミン、トルエン−２，４−ジイソシアナート、メタクリル酸グリシジル、トリエチレンテトラミン、ヘキサン、トリエチルアミン、メチルアルコール、酢酸ビニル、メチルイソプロピルアミン、ビニルブチルエーテル、メタクリル酸メチル、２−ビニルピロリドン、メチルビニルケトン、キシレン、またはこれらの混合物の存在下で行うことができる。
【００４７】
幾つかの手法は、これらの方法の一つを含むステップの組合せを使用する。例えば表面活性化は、励起ガス化学種の存在下でプラズマまたはコロナによって達成することができる。
【００４８】
理論に縛られるものではないが、この方法は、変性フルオロポリマーと非フルオロポリマー（または第二の変性フルオロポリマー）の界面間の強い層間接着を与えることが分かった。一つの方法ではフルオロポリマー付形物および非フルオロポリマー付形物を、それぞれ別々に形成する。続いてフルオロポリマー付形物を、米国特許第３，０３０，２９０号、第３，２５５，０９９号、第３，２７４，０８９号、第３，２７４，０９０号、第３，２７４，０９１号、第３，２７５，５４０号、第３，２８４，３３１号、第３，２９１，７１２号、第３，２９６，０１１号、第３，３９１，３１４号、第３，３９７，１３２号、第３，４８５，７３４号、第３，５０７，７６３号、第３，６７６，１８１号、第４，５４９，９２１号、および第６，７２６，９７９号各明細書（これらの特許明細書の教示内容は、それらの全体が本明細書中ですべての目的に対して援用される）に記載の処理法によって表面処理する。次いで得られた変性フルオロポリマー付形物と非フルオロポリマー付形物を、例えば熱積層法によって相互に接触させて多層フィルムを形成する。さらにこの多層フィルムを、ＵＶＡ、ＵＶＢ、および／またはＵＶＣ域の波長を有する紫外線に曝すことができる。
【００４９】
一態様では、電極領域をアセトン、Ｃ１〜Ｃ４炭素鎖長アルコール、テトラヒドロフラン、メチルエチルケトン、酢酸エチル、酢酸イソプロピル、または酢酸プロピルの蒸気で充満させたところで、フルオロポリマー基板の表面をコロナ放電により処理する。
【００５０】
コロナ放電は、その少なくとも一方が誘電体バリアによって気体媒質から遮断されている２つの離れた電極間に存在する気体媒質の容量依存性交換（ｃａｐａｃｉｔａｔｉｖｅ  ｅｘｃｈａｎｇｅ）によって生ずる。コロナ放電は、その容量依存性のために元々交流に若干限定される。それは、電圧が一般にキロボルトの単位で測定され、電流が一般にミリアンペアの単位で測定される高電圧、低電流現象である。コロナ放電は、広範囲の圧力および周波数にわたって持続させることができる。一般に０．２から１０気圧の圧力がコロナ放電操作限度を限定し、一般には大気圧が望ましい。好都合には２０Ｈｚから１００ｋＨｚの範囲の周波数を使用することができ、具体的には範囲は５００Ｈｚ、特に３０００Ｈｚから１０ｋＨｚまでである。
【００５１】
コロナ放電処理手順に関する詳細のすべては、Ｅ．Ｉ．ｄｕ  Ｐｏｎｔ  ｄｅ  Ｎｅｍｏｕｒｓ  ａｎｄ  Ｃｏｍｐａｎｙ，ＵＳＡに譲渡されている一連の米国特許（それらは、失効した米国特許第３，６７６，１８１号明細書中に記載されている）、およびＳａｉｎｔ−Ｇｏｂａｉｎ  Ｐｅｒｆｏｒｍａｎｃｅ  Ｐｌａｓｔｉｃｓ  Ｃｏｒｐｏｒａｔｉｏｎの米国特許第６，７２６，９７９号明細書中で得られ、これらの特許明細書の教示内容は、それらの全体が本明細書中ですべての目的に対して援用される。提案する手法の例は、米国特許第３，６７６，１８１号（Ｋｏｗａｌｓｋｉ）明細書中に見出すことができる。
【００５２】
別の態様ではフルオロポリマーの表面はプラズマで処理される。語句「プラズマ強化化学蒸着法」（ＰＥＣＶＤ）は当業界で知られており、基板上に気体状態（蒸気）から固体状態へ薄膜を堆積させる方法を指す。この方法に関与する幾つかの化学反応が存在し、それらは反応用気体のプラズマの生成後に起こる。一般にプラズマは、中間に基板が置かれ、空間が反応用ガスで満たされた二電極間でＲＦ（ＡＣ）周波数またはＤＣ放電によって生成される。プラズマは、かなりの割合の原子または分子をイオン化し、反応性イオン、電子、ラジカル、および紫外線を生じさせる任意の気体である。
【００５３】
用語「非封止」は、塗布、処理、またはその他の方法でフルオロポリマーと接していない、例えば表面が変性されないまたは未使用の補強材の一部または表面を意味することを意図する。
【００５４】
したがって、一態様では光起電力／建築用膜構造物は「面」を持っている、すなわち補強材の一方の面はフルオロポリマーを含み、補強材の他方の面はフルオロポリマーを含まず、封止されていない。次いでこの非変性面をさらに処理することができる。一つの「面」を持つ補強材の好適な例には、マイクロ波透過型複合材料が挙げられる。
【００５５】
例えば、浸透が所望の接合を達成するのに十分な状態にフルオロポリマー分散液の塗布を慎重に制御し、それを補強材の表面に局在化させることができる。これを達成する一つの方法は、ロールが布表面に触れ、または「リッキングする」ことによって塗料を布に移して布の片面にのみ塗料を塗布するキスロール塗装によるものである。別の方法は、キス塗装と、それに続く注入塗装の組合せである。キス塗装が塗料の塗布を片面に限定し、次いで注入塗装を使用して追加の塗膜厚を増すことができる。
【００５６】
分散液の浸透度は、もう一方の面への明白な液の浸透または「表面にじみ」が起こらないように制御されるべきである。布の非塗布面に目に見える樹脂が存在すべきではない。浸透度は一般に全補強材厚さの５０％を超えるべきではない。
【００５７】
フルオロポリマー分散液の表面にじみを無くすことは、補強材の密度、分散液の粘度、分散液の比重、塗布方法、およびその対応するパラメーター、例えば塗布時間等を含めた複数の要因に左右される。
【００５８】
フルオロポリマー分散液は、所望の製品を生産するために必要な特性に基づいて選択することができる。選択される特定の分散液は、補強材とその関連する構成部品の間の十分な接合を生みだすのに十分な浸透性を有する。補強材の厚さおよび多孔度、完成製品の望ましい重量、完成製品のスチフネス等に応じて、広範囲の粘度を有する分散液を利用することができる。
【００５９】
フルオロポリマー分散液の比重もまた、塗膜特性に影響を与える。分散液の比重は、１．０５と１．５の間の範囲、より具体的には少なくとも１．３５であるべきである。塗布量は、約０．５オンス／平方ヤード、また５０オンス／平方ヤード未満であるべきである。
【００６０】
本発明で有用なフルオロポリマーは、当業者に知られているもの、例えば米国特許第４，７７０，９２７号明細書（Ｅｆｆｅｎｂｅｒｇｅｒら）に記載されているようなものから選択することができる。この特許明細書の開示内容はその全体が参照により本明細書中に援用される。
【００６１】
本発明で有用な市販のフルオロポリマー製品には、下記の過フッ素樹脂、すなわち
ＰＴＦＥ：Ｄａｉｋｉｎ  Ｐｏｌｙｆｌｏｎ、Ｄｕｐｏｎｔ  Ｔｅｆｌｏｎ、ＩＣＩ  Ｆｌｕｏｎ、Ａｕｓｉｍｏｎｔ  Ａｌｇｏｆｌｏｎなど、
ＦＥＰ：Ｄａｉｋｉｎ  Ｎｅｏｆｌｏｎ、Ｄｕｐｏｎｔ  Ｔｅｆｌｏｎなど、
ＰＦＡ：Ｄａｉｋｉｎ  Ｎｅｏｆｌｏｎ、Ｄｕｐｏｎｔ  Ｔｅｆｌｏｎ、Ａｕｓｉｍｏｎｔ  Ｈｙｆｌｏｎなど、
ＭＦＡ：Ａｕｓｉｍｏｎｔ  Ｈｙｆｌｏｎなど、
フルオロエラストマー：Ｄｕｐｏｎｔ  Ｖｉｔｏｎ、３Ｍ  Ｆｌｕｏｒｅｌ、Ａｕｓｉｍｏｎｔ  Ｔｅｃｎｏｆｌｏｎ、Ｄａｉｋｉｎ  Ｄａｉｅｌ、Ａｓａｈｉ  Ｇｌａｓｓ  Ａｆｌａｓなど、および／または
ペルフルオロエラストマー：Ｄｕｐｏｎｔ  Ｋａｌｒｅｚ、Ｄａｉｋｉｎ  Ｐｅｒｆｌｕｏｒなど
が挙げられる。
【００６２】
フルオロポリマーはまた、充填剤、顔料、および他の添加剤を含むことができ、それらの例には、二酸化チタン、タルク、黒鉛、カーボンブラック、カドミウム顔料、ガラス、金属粉およびフレーク、ならびに砂、フライアッシュなどの他の高温材料が挙げられる。
【００６３】
補強層には、フルオロポリマーを、縦型コーティングタワー、スプレイコーター、リバースロールコーター、ローラーコーター、ドクターナイフ付き水平型コーター、キスロール塗装、または当業界で知られている他の方法を使用する様々な手法によって塗布することができる。
【００６４】
構造物には、例えばＦＥＰ分散液（ＤｕＰｏｎｔから得られ、固形物３８％で塗布されるＴＥ−９５６８）を用いた易接合層トップコートを仕上塗りすることができる。このトップコートは、シングルまたはマルチゾーンタワー中で浸漬、乾燥、焼結することによって塗布することができる。乾燥温度は約３５０ｏＦであり、焼結温度は約６８０ｏＦである。
【００６５】
望むなら１種類の添加剤または添加剤混合物を、所望の効果を生むように封止溶液／分散液中に含めることもできる。例えば着色剤または染料、紫外線安定剤、あるいは殺真菌剤、殺菌剤、殺ウドンコ病菌剤、または他の生物致死剤をこの材料に組み込んで、環境影響に対して高い抵抗性を有するフィルムにすることができる。
【００６６】
「面」を持った層の例には、ＲＡＹＤＥＬ（登録商標）材料などのＳａｉｎｔ−Ｇｏｂａｉｎ  Ｐｅｒｆｏｒｍａｎｃｅ  Ｐｌａｓｔｉｃｓ  Ｃｏｒｐｏｒａｔｉｏｎ（Ｍｅｒｒｉｍａｃｋ，Ｎｅｗ  Ｈａｍｐｓｈｉｒｅ）により製造されているもの、例えばＭ１５−ＯＳおよびＭ２６−ＯＳが挙げられる。これらは片面にＰＴＦＥを塗布されたガラス繊維である。
【００６７】
次に図１および２を参照すると、光起電力素子／建築システム１０は、基板であるフルオロポリマー封止補強層１５を含み、それはフルオロポリマーカバー層、例えばＦＴＦＥまたはＦＥＰ層２５で被覆されている光起電力素子２０に接している。カバー層２５は、接合層３０によってフルオロポリマー封止補強層１５に接合される。接合層３０用の好適な材料には、例えばＰＦＡ、ＰＶＤＦ、ＴＨＶ、ＥＴＦＥか、またはＦＥＰなどの熱接合可能なフルオロポリマーが挙げられる。
【００６８】
光起電力素子２０は、任意の適切な光起電力セル、太陽電池セル、結晶シリコン、アモルファスシリコン、ＣＩＧＳ、ＣＩＳ、ＣｄＴｅ、ＤＳＳＣ、ＯＰＶ、または例えばＵｎｉｓｏｌａｒ  ＰＶＬ−１３６積層品等であることができる。光起電力構造物は、剛性、例えばガラス前面を有する結晶シリコンであってもよく、また可撓性、例えばＥＴＦＥ前面を有する薄膜アモルファスシリコンであってもよい。
【００６９】
層１５、２５、３０は本明細書中で考察されるが、限定されるべきではない。一実施形態では接合層３０は、フルオロポリマー層１５とフルオロポリマーカバー層２５の間の接着を容易にするために表面処理されている（例えば、コロナまたはプラズマ処理されている）。
【００７０】
一態様ではこれら層は互いに熱接合される。
【００７１】
本明細書中で述べる様々な接合／接着方法の組合せが考えられ、それらは本発明の一部として包含される。
【００７２】
用語「接着剤」は当業界で知られており、二つの面を互いに接着することができる様々な材料が含まれる。好適な接着剤には、例えばネオプレンゴム、ブチルゴム（例えば、Ｈｅｌｉｏｂｏｎｄ  ＰＶＡ  ６００ＢＴ）、二液型エポキシ、シリコーンコーキング材、またはポリウレタン接着剤が挙げられる。
【００７３】
各「層」は、ストリップ、円形アタッチメント、長方形アタッチメント、長円形等々であることができることを理解されたい。層は、本質的に連続的または一体型である必要はなく、隣接層に十分な接触面を与えてその層の目的を達成するのに足りるものである。
【００７４】
図２は、フルオロポリマー封止補強層１５上に配置される接合層３０にフルオロポリマーカバー層２５を接合する前の局面でのシステム１０を示す。
【００７５】
図３および４は、本発明の光起電力素子／建築システム１０の代替実施形態を提供する。光起電力素子２０は、フルオロポリマーカバー層２５（例えばＥＴＦＥまたはＦＥＰ）とフルオロポリマー封止補強層１５の間に固定される。一態様ではフルオロポリマーカバー層２５は、本明細書中で前述したように表面処理（例えば、コロナまたはプラズマ）されている。別の態様ではフルオロポリマー封止補強層１５もまた、本明細書中で前述したように表面処理剤で処理することができる。
【００７６】
一実施形態ではフルオロポリマーカバー層２５およびフルオロポリマー封止補強層１５は互いに熱接合され、その間の光起電力素子２０を固定する。
【００７７】
図５は、層の組立および密封の前の局面における代替実施形態を示す。第一のフルオロポリマーカバー層２５（例えばＥＴＦＥまたはＦＥＰ）を光起電力素子２０の上部全体を覆って配置することができ、また任意選択で第二のフルオロポリマーカバー層２５を光起電力素子２０の下部に置くこともできる。易接合層３０（例えばＥＴＦＥまたはＦＥＰ）をフルオロポリマー封止補強スペーサ層３５の第一面に配置することができる。別法ではスペーサ層は、フルオロポリマーフィルムであることができる。
【００７８】
スペーサ層３５は、光起電力素子２０のまわりに台枠を設けるのに適した構造のものであることができ、必ずしもフルオロポリマー封止補強層１５の材料に限定されない。層３０、３５、３０は、フルオロポリマー封止補強層１５上に配置される。第一層２５、３０、３５、３０、１５は、具体的にはヒートシーリングにより密封することができる。一態様では層１５、２５、３０、および／または３５の１層または複数層が、本明細書中で前述したように表面処理（例えばコロナまたはプラズマ法で）されている。
【００７９】
一態様では厚さ５ミルの光起電力素子２０を、２６ミルＥＶＡによって両面で封止することができる。構造物の上面には、コロナ処理ＥＴＦＥまたはＦＥＰなどの３ミルコロナ処理フルオロポリマーカバー層２５が配置されることになる。スペーサ層３５の「台枠」は、易接合層３０の５ミル層（表面処理ＥＴＦＥまたはＦＥＰなど）によりフルオロポリマー封止補強層１５（ＳＨＥＥＲＦＩＬＬなど）に熱融着することができる。取り付けた「台枠」の上部に易接合層３０の別の層、約５ミルを配置し、次いでその台枠にカバー層３５、ＥＶＡ層、および光起電力素子２０の構造物を熱融着することができる。
【００８０】
フィルム厚は、本明細書中では「ミル」の単位で表され、１ミルは０．００１インチに等しい。
【００８１】
システムのすべての層は、建築用膜の現地での装着に先立って完全に組み立てることができる。これは一般に、その位置決めまたは装着の間の膜の予想される伸びが約３％未満の場合に可能である。より一般的には建築用膜は、装着の間に３％をかなり上まわる伸びを経験する。したがって本発明の一実施形態は、構造物の上半分（フルオロポリマーカバー層２５および光起電力素子２０）が予め組み立てられ、また構造物の下半分（フルオロポリマー封止補強層１５、および場合によっては易接合層３０）が予め組み立てられることになる。次いで、構造物が所定の位置に完全にピンと張られた後に、光起電力素子を含有する半分を膜に接合する。光起電力素子を含有する上半分の最終的固着の準備をまだしている間に、下側半分をほぼ所定の大きさに調整し、配置して装着の間に生ずる可能性のある寸法変化に適合させることができる。
【００８２】
別の態様では、装着に先立ってフルオロポリマーカバー層２５の二つの面をフルオロポリマー封止補強層１５に取り付けることができる。次いでフルオロポリマー封止補強層１５が完全にピンと張られた後に、カバー層２５の残りの面を取り付ける（層１５に）ことができる。
【００８３】
別法ではシステム１０を現地で装着することもできる。例えば図１を参照すると、建築用膜１５（任意選択で接合層３０を伴う）は、既存の構造物上にあっても、また新しい構造物であってもよい。次いでフルオロポリマーカバー層２５を、その膜が望み通りに位置決めされ／ピンと張られた後に、例えば建築用膜１５に現地で熱接合することができる。接合層３０は、現地で塗布することもでき、また好都合には１５または２５に予め塗布することもできる。次いでこの構造物を、場合によっては光起電力素子２０と共に加えることができる。したがって本発明は、システムの構成部品をその建設計画に役立つようにパッケージにすることができるという利点を提供する。
【００８４】
図６に示す別の実施形態では光起電力素子２０をＥＶＡによって両面で封止することができる。３ミルの表面処理フルオロポリマーカバー層２５を、２５が光起電力素子２０の外辺部を越えて延在することになるように２０全体を覆って配置することになる。好適な材料には、コロナ処理ＥＴＦＥまたはＦＥＰが挙げられる。任意選択で別のカバー層２５を光起電力素子の下に配置することもできる。
【００８５】
スペーサ層３５の「台枠」は、フルオロポリマー封止補強層１５（ＳＨＥＥＲＦＩＬＬなど）に、易接合層３０の５ミル層（コロナ処理ＦＥＰまたはＥＴＦＥなど）により熱融着することができる。「台枠」は、光起電力素子２０の外辺部を越えて延在する層２５に、例えば層３０、２５、および１５の間にヒートシーリングにより取り付けられる。具体的には台枠は、層３０がフルオロポリマー封止補強層１５の表面に直接に接合することができるように層２５の外辺部を越えてさらに延在する。
【００８６】
これに加えて代替実施形態ではスペーサ層３５はフルオロポリマーフィルムであってもよく、必ずしも補強された封止フルオロポリマー複合材である必要はない。
【００８７】
光起電力素子２０の外辺部の周りの「台枠」は一体でもよく、あるいはストリップ、円、正方形、または長方形等の個々のセグメントから形成されてもよいことを理解されたい。これに加えて台枠は、光起電力素子を完全に取り囲む必要はない。例えばそれは３つの辺を持つこともできる。
【００８８】
図７は、本発明の別の実施形態を提供する。台枠７０は、フルオロポリマー側５０および封止されていない補強材料側４５を有する第一の非封止補強層４０から調製される。シリコーンコーキング材などの接着剤層６０を台枠７０の内周縁部の周囲に貼り付け、接着剤層６０上に可撓性光起電力素子２０を置き、押圧して、光起電力素子２０を層４０に固定する。接合層３０（ＦＥＰなど）は、接着剤層６０で処理されなかった４５の外辺部上に仮留めすることができる。
【００８９】
非封止補強層４０の第二の片は、非封止補強材側４５上で、層４０の中央部分あたりを層１１０（液状シリコーン樹脂）で処理する。接合層３０（ＦＥＰなど）は、層１１０で処理されなかった４５の外辺部上に仮留めすることができる。接着剤は高温で硬化させることができる。この構造物を裏当て層８０と呼ぶこともできる。
【００９０】
台枠７０と裏当て層８０は一緒にされ、接合層３０により封着されてパウチ８５を形成する。これらのステップは、現地での装着に先立って工場内で行うことができる。
【００９１】
パウチ８５を装着のための現場に持ち込み、フルオロポリマー封止補強層１５などのフルオロポリマー層に熱融着することができる。接合層３０はさらに、１５の表面へのパウチ８５の接着を与えることができる。追加の接合層（図示せず）を表面１５とフルオロポリマー側５０の間に加えて追加の接着を与えることもできる。
【００９２】
図８に示すように、本明細書中で述べた方法により封止補強構造物１５に接着される本明細書中で述べた素子／建築用膜システム１０は、さらに任意選択で「フラップ」１００を含むことができる。フラップ１００は、水、雪、氷、破片等から光起電力素子２０を保護するのに役立つ。フラップ１００は、丈の低い輪郭を示し、雪および氷が素子を損傷することなく容易にこのＰＶの縁部を通り過ぎることを可能にする。
【００９３】
本明細書中で示した様々な実施形態の一つの追加の利点は、何らかの理由でもはやシステムが欲しくない場合、その様々な層および光起電力素子２０を除去し、こうして建築用膜１５のみを残すことができることである。
【００９４】
現地で組立てを行うか、または現地での装着前に完全にまたは部分的に組み立てることができるように、例えば本明細書中で述べた建築システムの接合層または接着剤層を保護するために、はく離層を用いることができることを理解されたい。
【００９５】
本発明の様々な態様について（１）から（５０）までの連続的に列挙する下記パラグラフを提供する。一実施形態では第一のパラグラフ（１）において本発明は、
（１）フルオロポリマー封止補強層と、そのフルオロポリマー封止補強層に接する光起電力素子と、熱融着可能であり、かつ光起電力素子を被覆し、その外辺部を越えて延在するフルオロポリマーカバー層と、任意選択でそのフルオロポリマーカバー層およびフルオロポリマー封止補強層の間の易接合層とを含む光起電力素子／建築用膜システム
を提供する。
【００９６】
（２）そのフルオロポリマー封止補強層のフルオロポリマーが、ポリテトラフルオロエチレン（ＰＴＦＥ）、フッ素化エチレンプロピレンコポリマー（ＦＥＰ）、テトラフルオロエチレンとヘキサフルオロプロピレンと二フッ化ビニリデンとのコポリマー（ＴＨＶ）、またはペルフルオロアルコキシ樹脂（ＰＦＡ）である、パラグラフ（１）の光起電力素子／建築用膜システム。
【００９７】
（３）その補強材が、ガラス、ポリアラミド、ポリエステル、炭素繊維、または金属繊維の織物、網、または不織布材料を含む、パラグラフ（１）または（２）のどちらかの光起電力素子／建築用膜システム。
【００９８】
（４）そのフルオロポリマーカバー層が、エチレンテトラフルオロエチレンコポリマー層（ＥＴＦＥ）またはフッ素化エチレンプロピレンコポリマー（ＦＥＰ）である、パラグラフ（１）から（３）のいずれかの光起電力素子／建築用膜システム。
【００９９】
（５）その易接合層が、ＰＦＡ、ＰＶＤＦ、ＴＨＶ、ＥＴＦＥであるか、またはＦＥＰである、パラグラフ（１）から（４）のいずれかの光起電力素子／建築用膜システム。
【０１００】
（６）その易接合層のいずれかが表面処理される、パラグラフ（１）から（５）のいずれかの光起電力素子／建築用膜システム。
【０１０１】
（７）その光起電力素子の周りに配置される封入材をさらに含む、パラグラフ（１）から（６）のいずれかの光起電力素子／建築用膜システム。
【０１０２】
（８）その封入材がオレフィン系ポリマーまたはそのコポリマーである、パラグラフ（７）の光起電力素子／建築用膜システム。
【０１０３】
（９）その光起電力素子に取り付けられた裏当てシートをさらに含む、パラグラフ（１）から（８）のいずれかの光起電力素子／建築用膜システム。
【０１０４】
（１０）これら層が熱融着される、パラグラフ（１）から（８）のいずれかの光起電力素子／建築用膜システム。
【０１０５】
（１１）フルオロポリマー封止補強層と、そのフルオロポリマー封止補強材に接する光起電力素子と、熱融着可能であり、またその光起電力素子を保持し、光起電力素子の外辺部を越えて延在し、かつフルオロポリマー封止補強層に接合されるフルオロポリマーカバー層とを含む光起電力素子／建築用膜システム。
【０１０６】
（１２）そのフルオロポリマー封止補強層のフルオロポリマーが、ポリテトラフルオロエチレン（ＰＴＦＥ）、フッ素化エチレンプロピレンコポリマー（ＦＥＰ）、テトラフルオロエチレンとヘキサフルオロプロピレンと二フッ化ビニリデンとのコポリマー（ＴＨＶ）、またはペルフルオロアルコキシ樹脂（ＰＦＡ）である、パラグラフ（１１）の光起電力素子／建築用膜システム。
【０１０７】
（１３）その補強材が、ガラス、ポリアラミド、ポリエステル、炭素繊維、または金属繊維の織物、網、または不織布材料を含む、パラグラフ（１１）または（１２）のどちらかの光起電力素子／建築用膜システム。
【０１０８】
（１４）そのフルオロポリマーカバー層が、エチレンテトラフルオロエチレンコポリマー層（ＥＴＦＥ）またはフッ素化エチレンプロピレンコポリマー（ＦＥＰ）である、パラグラフ（１１）から（１３）のいずれかの光起電力素子／建築用膜システム。
【０１０９】
（１５）そのフルオロポリマーカバー層が表面処理される、パラグラフ（１１）から（１４）のいずれかの光起電力素子／建築用膜システム。
【０１１０】
（１６）その光起電力素子の周りに配置される封入材をさらに含む、パラグラフ（１１）から（１５）のいずれかの光起電力素子／建築用膜システム。
【０１１１】
（１７）その封入材がオレフィン系ポリマーまたはそのコポリマーである、パラグラフ（１６）の光起電力素子／建築用膜システム。
【０１１２】
（１８）その光起電力素子に取り付けられた裏当てシートをさらに含む、パラグラフ（１１）から（１７）のいずれかの光起電力素子／建築用膜システム。
【０１１３】
（１９）これら層が熱融着される、パラグラフ（１１）から（１８）のいずれかの光起電力素子／建築用膜システム。
【０１１４】
（２０）フルオロポリマー封止補強層と、そのフルオロポリマー封止補強材に接する光起電力素子と、熱融着可能であり、またその光起電力素子を被覆し、その外辺部を越えて延在し、かつ第二の接合層上に配置されるフルオロポリマーカバー層と、このフルオロポリマー封止補強層上に配置された第一の接合層と、この第一の接合層上に配置されたスペーサ層と、この分離層上に配置された第二の接合層とを含み、それによって第一の接合層、分離層、および第二の接合層が光起電力素子の外辺部の周りに設けられる光起電力素子／建築用膜システム。
【０１１５】
（２１）そのフルオロポリマー封止補強層のフルオロポリマーが、ポリテトラフルオロエチレン（ＰＴＦＥ）、フッ素化エチレンプロピレンコポリマー（ＦＥＰ）、テトラフルオロエチレンとヘキサフルオロプロピレンと二フッ化ビニリデンとのコポリマー（ＴＨＶ）、またはペルフルオロアルコキシ樹脂（ＰＦＡ）である、パラグラフ（２０）の光起電力素子／建築用膜システム。
【０１１６】
（２２）その補強材が、ガラス、ポリアラミド、ポリエステル、炭素繊維、または金属繊維の織物、網、または不織布材料を含む、パラグラフ（２０）または（２１）のどちらかの光起電力素子／建築用膜システム。
【０１１７】
（２３）そのフルオロポリマーカバー層が、エチレンテトラフルオロエチレンコポリマー層（ＥＴＦＥ）またはフッ素化エチレンプロピレンコポリマー（ＦＥＰ）である、パラグラフ（２０）から（２２）のいずれかの光起電力素子／建築用膜システム。
【０１１８】
（２４）そのフルオロポリマーカバー層が表面処理される、パラグラフ（２０）から（２３）のいずれかの光起電力素子／建築用膜システム。
【０１１９】
（２５）その光起電力素子の周りに配置される封入材をさらに含む、パラグラフ（２０）から（２４）のいずれかの光起電力素子／建築用膜システム。
【０１２０】
（２６）その封入材がオレフィン系ポリマーまたはそのコポリマーである、パラグラフ（２５）の光起電力素子／建築用膜システム。
【０１２１】
（２７）その光起電力素子に取り付けられた裏当てシートをさらに含む、パラグラフ（２０）から（２６）のいずれかの光起電力素子／建築用膜システム。
【０１２２】
（２８）その第一の易接合層がＦＥＰか、またはＥＴＦＥ層のどちらかである、パラグラフ（２０）から（２７）のいずれかの光起電力素子／建築用膜システム。
【０１２３】
（２９）そのスペーサ層がフルオロポリマー封止補強材料である、パラグラフ（２０）から（２８）のいずれかの光起電力素子／建築用膜システム。
【０１２４】
（３０）その第二の易接合層がＦＥＰか、またはＥＴＦＥ層のどちらかである、パラグラフ（２０）から（２９）のいずれかの光起電力素子／建築用膜システム。
【０１２５】
（３１）その第一の易接合層、第二の易接合層、スペーサ層、フルオロポリマー封止補強層、カバー層、またはこれらの層のすべてが表面処理される、パラグラフ（２０）から（３０）のいずれかの光起電力素子／建築用膜システム。
【０１２６】
（３２）それら層が熱融着される、パラグラフ（２０）から（３１）のいずれかの光起電力素子／建築用膜システム。
【０１２７】
（３３）第一のフルオロポリマー封止補強層と、
光起電力素子の底面がそのフルオロポリマー封止補強材に隣接して位置付けられた光起電力素子と、
熱融着可能であり、かつこの光起電力素子の上面の外辺部を越えて延在するフルオロポリマーカバー層と、
このフルオロポリマーカバー層上に配置され、フルオロポリマーカバー層の外辺部分の周りを少なくとも被覆する易接合層と、
この易接合層の少なくとも外辺部分を被覆するフルオロポリマー層または第二のフルオロポリマー封止補強層と
を含む光起電力素子／建築用膜システム。
【０１２８】
（３４）その光起電力素子の底部の少なくとも一部を被覆する熱融着可能な層をさらに含む、パラグラフ（３３）の光起電力素子／建築用膜システム。
【０１２９】
（３５）そのフルオロポリマー層あるいは第一または第二のフルオロポリマー封止補強層のフルオロポリマーが、ポリテトラフルオロエチレン（ＰＴＦＥ）、フッ素化エチレンプロピレンコポリマー（ＦＥＰ）、テトラフルオロエチレンとヘキサフルオロプロピレンと二フッ化ビニリデンとのコポリマー（ＴＨＶ）、またはペルフルオロアルコキシ樹脂（ＰＦＡ）である、パラグラフ（３３）または（３４）のいずれかの光起電力素子／建築用膜システム。
【０１３０】
（３６）その補強材が、ガラス、ポリアラミド、ポリエステル、炭素繊維、または金属繊維の織物、網、または不織布材料を含む、パラグラフ（３３）または（３５）のいずれかの光起電力素子／建築用膜システム。
【０１３１】
（３７）そのフルオロポリマーカバー層が、エチレンテトラフルオロエチレンコポリマー層（ＥＴＦＥ）またはフッ素化エチレンプロピレンコポリマー（ＦＥＰ）である、パラグラフ（３３）から（３６）のいずれかの光起電力素子／建築用膜システム。
【０１３２】
（３８）その易接合層が、ＰＦＡ、ＰＶＤＦ、ＴＨＶ、ＥＴＦＥであるか、またはＦＥＰである、パラグラフ（３３）から（３８）のいずれかの光起電力素子／建築用膜システム。
【０１３３】
（３９）その易接合層のいずれかが表面処理される、パラグラフ（３３）から（３８）のいずれかの光起電力素子／建築用膜システム。
【０１３４】
（４０）その光起電力素子の周りに配置される封入材をさらに含む、パラグラフ（３３）から（３９）のいずれかの光起電力素子／建築用膜システム。
【０１３５】
（４１）その封入材がオレフィン系ポリマーまたはそのコポリマーである、パラグラフ（４０）の光起電力素子／建築用膜システム。
【０１３６】
（４２）その光起電力素子に取り付けられた裏当てシートをさらに含む、パラグラフ（３３）から（４１）のいずれかの光起電力素子／建築用膜システム。
【０１３７】
（４３）それら層が熱融着される、パラグラフ（３３）から（４２）のいずれかの光起電力素子／建築用膜システム。
【０１３８】
（４４）フルオロポリマー封止補強層を含む第一層と、
第一の側が非封止補強材表面およびフルオロポリマーで封止された第二表面を与えるようなフルオロポリマー封止補強材を含み、その第二表面が補強層に隣接するような第二層と、
その非封止補強材表面の少なくとも一部の周りに配置される易接合層を含み、その易接合層が非封止補強材表面の外辺部を越えて延在するような第三層と、
その第二層上の非封止補強材表面上を配置される光起電力素子と、
その光起電力素子の外辺部の少なくとも一部上に配置された接着剤層を含む第四層と、
第一の側が非封止補強材表面およびフルオロポリマーで封止された第二表面を与えるようなフルオロポリマー封止補強材を含み、その第一表面が光起電力素子の外辺部および第四層によって被覆された部分の周りに配置されるような第五層と
を含む光起電力素子／建築用膜システム。
【０１３９】
（４５）その第三の易接合層が第一層、第五層、または両方に熱融着することができる、パラグラフ（４４）の光起電力素子／建築用膜システム。
【０１４０】
（４６）その第三の易接合層が、ＰＦＡ、ＰＶＤＦ、ＴＨＶ、ＥＴＦＥであるか、またはＦＥＰである、パラグラフ（４４）または（４５）のいずれかの光起電力素子／建築用膜システム。
【０１４１】
（４７）易接合層によって被覆されない第三層の非封止補強材表面の一部の上に配置される任意選択の接着剤層をさらに含む、パラグラフ（４４）から（４６）のいずれかの光起電力素子／建築用膜システム。
【０１４２】
（４８）その第三層が台枠として、個々のセグメントとして、またはストリップとして現れる、パラグラフ（４４）から（４７）のいずれかの光起電力素子／建築用膜システム。
【０１４３】
（４９）その台枠、個々のセグメント、またはストリップが、第二層の非封止補強材表面の外辺部の全外辺部分を完全には包含しない、パラグラフ（４８）の光起電力素子／建築用膜システム。
【０１４４】
（５０）その第一、第二、または第三のフルオロポリマー封止補強層のフルオロポリマーが、ポリテトラフルオロエチレン（ＰＴＦＥ）、フッ素化エチレンプロピレンコポリマー（ＦＥＰ）、テトラフルオロエチレンとヘキサフルオロプロピレンと二フッ化ビニリデンとのコポリマー（ＴＨＶ）、またはペルフルオロアルコキシ樹脂（ＰＦＡ）である、パラグラフ（４４）から（４９）のいずれかの光起電力素子／建築用膜システム。
【０１４５】
（５１）その補強材が、ガラス、ポリアラミド、ポリエステル、炭素繊維、または金属繊維の織物、網、または不織布材料を含む、パラグラフ（４４）から（５０）のいずれかの光起電力素子／建築用膜システム。
【０１４６】
（５２）その易接合層が、ＰＦＡ、ＰＶＤＦ、ＴＨＶ、ＥＴＦＥであるか、またはＦＥＰである、パラグラフ（４４）から（５１）のいずれかの光起電力素子／建築用膜システム。
【０１４７】
（５３）その易接合層のいずれかが表面処理される、パラグラフ（４４）から（５２）のいずれかの光起電力素子／建築用膜システム。
【０１４８】
（５４）その光起電力素子の周りに配置される封入材をさらに含む、パラグラフ（４４）から（５３）のいずれかの光起電力素子／建築用膜システム。
【０１４９】
（５５）その封入材がオレフィン系ポリマーまたはそのコポリマーである、パラグラフ（５４）の光起電力素子／建築用膜システム。
【０１５０】
（５６）その光起電力素子に取り付けられた裏当てシートをさらに含む、パラグラフ（４４）から（５５）のいずれかの光起電力素子／建築用膜システム。
【０１５１】
（５７）その接着剤が、ネオプレンゴム、二液型エポキシ、シリコーン樹脂、またはポリウレタンである、パラグラフ（５６）の光起電力素子／建築用膜システム。
【０１５２】
（５８）水、雪、氷、ごみ、または破片が光起電力素子から離れたところに散らばるようにそのシステムの上を向いた部分を被覆するような配置で、フルオロポリマー封止補強材に接着した材料のセグメントをさらに含む、パラグラフ（１）から（５７）のいずれかの光起電力素子／建築用膜システム。
【０１５３】
本発明を下記の非限定的な実施例に関してさらに述べることにする。記述した実施形態において本発明の範囲から逸脱することなく多くの変更をなすことができることは当業者には明らかなはずである。したがって本発明の範囲は、本出願において記述する実施形態に限定されず、特許請求の範囲のことばによって記述される実施形態およびこれら実施形態の等価物によって限定されるべきである。別段の指示がない限り、すべての割合は重量単位である。
【実施例】
【０１５４】
実施例１：布台枠試料
図７は、下記説明のための根拠を提供する。
【０１５５】
台枠形状７０を、片面をＰＴＦＥでコーティングした布から切り取る（非封止補強層４０）（Ｓａｉｎｔ−Ｇｏｂａｉｎ  Ｒａｙｄｅｌ  Ｍ２６  ＯＳ）。
【０１５６】
台枠７０の内周縁部の周りに非封止側４５上へＧＥ  Ｓｉｌｉｃｏｎｅ  ＩＩコーキング接着剤（透明）６０を塗布した。可撓性光起電力素子２０を、表を下にして手で接着剤６０中に押し込んだ。接着剤６０を硬化させた。硬化が完了した後、台枠７０／光起電力素子２０組合せ体をひっくり返して表を上にし、光起電力素子２０の面上に配置される恐れのある過剰の接着剤６０を硬質プラスチック（例えばナイロン）のコーナを用いて除去する。
【０１５７】
片面をＰＴＦＥでコーティングした布の第二の片（非封止補強層４０）をほぼ台枠７０の外のり寸法に切断した。液状シリコーンゴムの薄層１１０を台枠７０の中央領域に貼り付け、硬化させて裏当て層８０を得た。層１１０は、完成したパウチ８５中で光起電力素子２０がすべらないようにするのに役立つことができる。
【０１５８】
層４０の縁部（非封止表面４５）をテープでマスクオフし、層１１０を貼り付けた。層１１０（Ｄｏｗ  Ｃｏｒｎｉｎｇ  ９２５２−５００Ｐ）を布（非封止表面４５）の全ガラス面を被覆するように引き落とし、次いで３２５ｏＦで約６分間硬化させた。硬化したらマスキングテープを除去して裏当て層８０を得た。
【０１５９】
接合層３０、例えばＦＥＰフィルムを、布台枠７０および裏当て層８０の両片の露出した非封止補強材表面４５上に仮留めした。例えば台枠７０を、１０ミルの接合層３０、例えばＦＥＰフィルムと接触させた。裏当て層８０には、５ミルの接合層３０、例えばＦＥＰフィルムを、露出した非封止補強材表面４５の周囲に、かつ露出した非封止補強材表面４５の「真下」でフルオロポリマー表面５０の反対側に貼り付けた（これは、一方の面からもう一方の面まで５ミルフィルムを巻き付けることを伴い、所定の位置に仮留めされた）。
【０１６０】
台枠７０を裏当て層８０の上部に置き、この２枚を接合層３０により相互に封着してパウチ８５を形成した。シーリングは、６８０ｏＦに設定した３”×５”タッカーで各塗布に対して２．５分の滞留を用いて行った。
【０１６１】
これらの最初の５つのステップは工場内で行われ、パウチ８５はいつでも装着できる状態でその現場に配達することができる。
【０１６２】
パウチ８５は、フルオロポリマー封止補強層１５、例えばＳＨＥＥＲＦＩＬＬに直接に熱融着された。層１５とパウチ８５の間にＦＥＰフィルムなどの接合層を置いてパウチ８５とフルオロポリマー封止補強層１５の間の結合を高めることができる。ヒートシーリングは、６８０ｏＦに設定した３”×５”タッカーで各２．５分の滞留時間を用いて行った。
【０１６３】
本発明を好ましい実施形態に関して記述してきたが、当業者は、本発明の精神および範囲から逸脱することなく形態および詳細の変更を行うことができることを認めるはずである。本明細書全体を通して引用されるすべての参考文献は、背景技術中のものを含めてそれらの全体が本明細書中に組み込まれる。当業者は、本明細書中で具体的に記述される本発明の特定の実施形態に対する多くの等効物をただ日常的実験のみを使用して認識することもでき、また確かめることもできるはずである。このような等効物は、別添の特許請求の範囲の範囲内に包含されることを意図している。
【図１】
2013503993.tif 000003
【図２】
2013503993.tif 000004
【図３】
2013503993.tif 000005
【図４】
2013503993.tif 000006
【図５】
2013503993.tif 000007
【図６】
2013503993.tif 000008
【図７】
2013503993.tif 000009
【図８】
2013503993.tif 000010
【手続補正書】
【提出日】平成24年3月8日(2012.3.8)
【手続補正１】
【補正対象書類名】特許請求の範囲
【補正対象項目名】全文
【補正方法】変更
【補正の内容】
【特許請求の範囲】
【請求項１】
フルオロポリマー封止補強層と、
前記フルオロポリマー封止補強層に接する光起電力素子と、
熱融着可能であり、かつ前記光起電力素子を被覆し、その外辺部を越えて延在するフルオロポリマーカバー層と、
前記フルオロポリマーカバー層および前記フルオロポリマー封止補強層の間の易接合層と
を含む光起電力素子／建築用膜システム。
【請求項２】
フルオロポリマー封止補強層と、
前記フルオロポリマー封止補強材に接する光起電力素子と、
熱融着可能であり、また前記光起電力素子を保持し、前記光起電力素子の外辺部を越えて延在し、かつ前記フルオロポリマー封止補強層に接合されるフルオロポリマーカバー層と
を含む光起電力素子／建築用膜システム。
【請求項３】
フルオロポリマー封止補強層と、
前記フルオロポリマー封止補強材に接する光起電力素子と、
熱融着可能であり、また前記光起電力素子を被覆し、その外辺部を越えて延在し、かつ第二の接合層上に配置されるフルオロポリマーカバー層と、
前記フルオロポリマー封止層上に配置された第一の接合層と、
前記第一の接合層上に配置されたスペーサ層と、
その分離層上に配置された第二の接合層と
を含み、それによって前記第一の接合層、分離層、および第二の接合層が前記光起電力素子の外辺部の周りに設けられる、光起電力素子／建築用膜システム。
【請求項４】
第一のフルオロポリマー封止補強層と、
光起電力素子であって、前記光起電力素子の底面が前記フルオロポリマー封止補強材に隣接して位置付けられた光起電力素子と、
熱融着可能であり、かつ前記光起電力素子の上面の外辺部を越えて延在するフルオロポリマーカバー層と、
前記フルオロポリマーカバー層上に配置され、前記フルオロポリマーカバー層の外辺部分の周りを少なくとも被覆する易接合層と、
前記易接合層の少なくとも外辺部分を被覆するフルオロポリマー層または第二のフルオロポリマー封止補強層と
を含む光起電力素子／建築用膜システム。
【請求項５】
前記フルオロポリマー封止補強層の前記フルオロポリマーが、ポリテトラフルオロエチレン（ＰＴＦＥ）、フッ素化エチレンプロピレンコポリマー（ＦＥＰ）、テトラフルオロエチレンとヘキサフルオロプロピレンと二フッ化ビニリデンとのコポリマー（ＴＨＶ）、またはペルフルオロアルコキシ樹脂（ＰＦＡ）である、請求項１〜４のいずれか一項に記載の光起電力素子／建築用膜システム。
【請求項６】
前記補強材封止層が、ガラス、ポリアラミド、ポリエステル、炭素繊維、または金属繊維の織物、網、または不織布材料を含む、請求項１〜４のいずれか一項に記載の光起電力素子／建築用膜システム。
【請求項７】
前記フルオロポリマーカバー層が、エチレンテトラフルオロエチレンコポリマー層（ＥＴＦＥ）、フッ素化エチレンプロピレンコポリマー（ＦＥＰ）、またはペルフルオロアルコキシ樹脂（ＰＦＡ）である、請求項１〜４のいずれか一項に記載の光起電力素子／建築用膜システム。
【請求項８】
前記易接合層が、ＰＦＡ、ＰＶＤＦ、ＴＨＶ、ＥＴＦＥ、またはＦＥＰである、請求項１、３または４に記載の光起電力素子／建築用膜システム。
【請求項９】
前記光起電力素子の底部の少なくとも一部を被覆する熱融着可能な層をさらに含む、請求項４に記載の光起電力素子／建築用膜システム。
【請求項１０】
水、雪、氷、ごみ、または破片が前記光起電力素子から離れたところに散らばるように前記フルオロポリマー封止補強材に接着される材料のセグメントをさらに含む、請求項４に記載の光起電力素子／建築用膜システム。
【国際調査報告】
2013503993.tif 000011
2013503993.tif 000012